(57)【要約】 【課題】異型断面糸を使用することで比表面積が広くなって繊維間接着効率が向上し、バルキー性及び繊維比表面積が大きいため、加熱時の熱伝達がうまく行われて熱成形性が改善されて機械的物性に優れ、さらに、向上した剛性により不織布の面密度が低減して軽量化が可能となり、吸遮音性能に優れるという効果を持つ、剛性と吸遮音性が向上した自動車の外装用不織布ボード及びその製造方法を提供する。【解決手段】本発明による自動車の外装用不織布ボードは、異型断面基材繊維及び異型断面複合繊維を含んで構成され、異型断面基材繊維は５０重量％以上含まれ、異型断面繊維及び異型断面複合繊維は線密度が６〜１５Ｄｅで、異型度は１．３〜３．０であることを特徴とする。【選択図】図１
2017197894.tif 000002
【特許請求の範囲】
【請求項１】
異型断面基材繊維及び異型断面複合繊維を含んで構成され、
前記異型断面基材繊維は５０重量％以上含まれ、
前記異型断面繊維及び異型断面複合繊維は、線密度が６〜１５Ｄｅで、異型度（α）は１．３〜３．０であることを特徴とする自動車の外装用不織布ボード。
【請求項２】
前記異型断面基材繊維及び異型断面複合繊維の断面形状は、八葉型、Ｗ型、中空型、扁平型、十字型、三角形、及び星型からなる群より選択されることを特徴とする請求項１に記載の自動車の外装用不織布ボード。
【請求項３】
前記異型断面基材繊維は、ポリエチレンテレフタレート（ｐｏｌｙｅｔｈｙｌｅｎｅｔｅｒｅｐｈｔｈａｌａｔｅ）、ポリプロピレン（ｐｏｌｙｐｒｏｐｙｌｅｎｅ）、ナイロン、アクリル、ビスコースレーヨン（ｖｉｓｃｏｓｅ ｒａｙｏｎ）、及びアラミド（ａｒａｍｉｄ ｆｉｂｅｒ）からなる群より選択されることを特徴とする請求項１に記載の自動車の外装用不織布ボード。
【請求項４】
前記異型断面複合繊維は、低融点ポリエチレンテレフタレート繊維、ポリプロピレン繊維、及びポリエチレンからなる群より選択される１つ以上を含み、芯鞘（ｓｈｅａｔｈ／ｃｏｒｅ）構造であることを特徴とする請求項１に記載の自動車の外装用不織布ボード。
【請求項５】
前記異型度（α）は、下記一般式（１）で表し、繊維断面における周縁の長さ（Ｐ）は１４０〜１８０μｍ、繊維断面面積（Ａ）は２８０〜１５００μｍ２であることを特徴とする請求項１に記載の自動車の外装用不織布ボード。
【数１】
2017197894.tif 000006
【請求項６】
請求項１から５のうち何れか１項に記載の不織布ボードを含むことを特徴とする自動車の外装用アンダーカバー。
【請求項７】
異型断面基材繊維と異型断面複合繊維が含まれた繊維集合体をニードルパンチ工程または熱接着工程により不織布の形態で成形して製造し、
前記異型断面基材繊維は５０重量％以上含まれ、
前記異型断面繊維または異型断面複合繊維は、線密度が６〜１５Ｄｅで、異型度（α）は１．３〜３．０であることを特徴とする自動車の外装用不織布ボードの製造方法。
【請求項８】
前記異型断面基材繊維及び異型断面複合繊維の断面形状は、八葉型、Ｗ型、中空型、十字型、三角形、及び星型からなる群より選択されることを特徴とする請求項７に記載の自動車の外装用不織布ボードの製造方法。
【請求項９】
前記異型断面基材繊維は、ポリエチレンテレフタレート（ｐｏｌｙｅｔｈｙｌｅｎｅｔｅｒｅｐｈｔｈａｌａｔｅ）、ポリプロピレン（ｐｏｌｙｐｒｏｐｙｌｅｎｅ）、ナイロン、アクリル、ビスコースレーヨン（ｖｉｓｃｏｓｅ ｒａｙｏｎ）、及びアラミド（ａｒａｍｉｄ ｆｉｂｅｒ）からなる群より選択されることを特徴とする請求項７に記載の自動車の外装用不織布ボードの製造方法。
【請求項１０】
前記異型断面複合繊維は、低融点ポリエチレンテレフタレート繊維、ポリプロピレン繊維、及びポリエチレンからなる群より選択される１つ以上を含み、芯鞘（ｓｈｅａｔｈ／ｃｏｒｅ）構造であることを特徴とする請求項７に記載の自動車の外装用不織布ボードの製造方法。
【請求項１１】
前記異型度（α）は下記一般式（１）で表し、繊維断面における周縁の長さ（Ｐ）は１４０〜１８０μｍ、繊維断面面積（Ａ）は２８０〜１５００μｍ２であることを特徴とする請求項１に記載の自動車の外装用不織布ボードの製造方法。
【数２】
2017197894.tif 000007
【発明の詳細な説明】
【技術分野】
【０００１】
本発明は、自動車の外装用不織布ボード及びその製造方法に関するもので、より詳細には、剛性と吸遮音性が向上した自動車の外装用不織布ボード及びその製造方法に関する。
【背景技術】
【０００２】
自動車が走行しているうちは多様な経路で車両室内に外部騒音が流入される。特に、タイヤと路面との間の摩擦による騒音、排気系の高温、高圧の燃焼ガスの流動から発生する騒音、エンジン系の駆動による機械的騒音などが車両室内に流入されて乗客に聞こえるようになるが、これは車両の静粛性を阻害する要因となる。
【０００３】
車両の静粛性のために自動車の下部には走行中のロードノイズ（ｒｏａｄ ｎｏｉｓｅ）の遮断と砂、石などの飛散衝撃から車体の下部を保護するためにアンダーカバー、ホイールガードなどの部品を装着してきた。従来、主にポリプロピレン（ＰＰ）、ガラス繊維強化ＰＰなどのプラスチック材質で前記部品を製造した。しかし、このようなプラスチック材質は、衝撃にぜい弱で、非通気性材質からなるので吸音性がないという問題があった。
【０００４】
近来、特許文献１などに開示したように、耐衝撃性と吸遮音性を確保するために、熱成形圧縮フェルト（ｃｏｍｐｒｅｓｓｅｄ ｆｅｌｔ）材質を使用している。しかし、熱成形圧縮フェルトは、剛性が足りなく、アンダーカバー（ｕｎｄｅｒ ｃｏｖｅｒ）などのような面積が大きな部品に適用するには限界があり、不織布の剛性を向上させるためにフェルトを圧縮すると、吸音性能の効率が低下するという問題があった。
【０００５】
一方、圧縮不織布材質の部品は、ニードルパンチ（ｎｅｅｄｌｅ ｐｕｎｃｈｉｎｇ）工程で製造されたフェルト生地をオーブンで一定の温度と時間で予熱した後、冷間金型を用いて部品として成形するか、または別途の生地を予熱することなく、熱間金型を用いて一定の温度と時間でプレスして部品を成形して製造する。
【０００６】
通常、不織布の生地は、基材（ｍａｔｒｉｘ）繊維のＰＥＴ（ｐｏｌｙｅｔｈｙｌｅｎｅ ｔｅｒｅｐｈｔｈａｌａｔｅ）繊維とＰＥＴ繊維間の結合のための接着用繊維の複合（ｂｉｃｏｍｐｏｎｅｎｔ）ＰＥＴ繊維で構成されるか、ＰＥＴ繊維単独で構成される。従来、圧縮不織布の機械的物性を高めるために一定の厚さ下で面密度（単位面積当たり重量）を増加させるか、その反対に一定の面密度下で厚さをさらに低めて繊維間の結束力を増加させる方式で機械的物性を高めてきた。
【０００７】
しかし、面密度の増加は、部品の重量及び材料費の上昇をもたらし、厚さの低減は圧縮不織布の吸音率を低下させるという問題があった。
【０００８】
また、従来の技術は、繊維断面が円形であるため、繊維間の接触面が小さくて結束力の向上に限界があり、成形のために加熱する時、生地のバルキー性が小さくて一定温度の条件下で処理すると、ウェブ（ｗｅｂ）の表面だけ溶融して中層部は繊維状のまま残るようになって結果的に強度が低下するという問題点があった。
【０００９】
そのため、剛性を維持し、吸遮音性が向上した自動車の外装用不織布ボードに関する研究が必要である。
【先行技術文献】
【特許文献】
【００１０】
【特許文献１】大韓民国公開特許第２０１４−４２９８２号
【発明の概要】
【発明が解決しようとする課題】
【００１１】
本発明は、剛性及び吸遮音性が向上した自動車の外装用不織布ボードを提供することにその目的がある。
【課題を解決するための手段】
【００１２】
本発明の一実施形態によれば、異型断面基材繊維及び異型断面複合繊維を含んで構成され、前記異型断面基材繊維は５０重量％以上含まれ、前記異型断面繊維及び異型断面複合繊維は、線密度が６〜１５Ｄｅで、異型度は１．３〜３．０の自動車の外装用不織布ボードを提供することができる。
【００１３】
本発明の他の実施形態による自動車の外装用不織布ボードの製造方法は、異型断面基材繊維と異型断面複合繊維が含まれた繊維集合体をニードルパンチ工程または熱接着工程により不織布の形態で成形して製造し、前記異型断面基材繊維は５０重量％以上含まれ、前記異型断面繊維または異型断面複合繊維は、線密度が６〜１５Ｄｅで、異型度（α）は１．３〜３．０のものであり得る。
【００１４】
そして、前記異型断面基材繊維及び異型断面複合繊維の断面形状は、八葉型、Ｗ型、中空型、扁平型、十字型、三角形、及び星型からなる群より選択されることができる。
また、異型断面基材繊維は、ポリエチレンテレフタレート（ｐｏｌｙｅｔｈｙｌｅｎｅｔｅｒｅｐｈｔｈａｌａｔｅ）、ポリプロピレン（ｐｏｌｙｐｒｏｐｙｌｅｎｅ）、ナイロン、アクリル、ビスコースレーヨン（ｖｉｓｃｏｓｅ ｒａｙｏｎ）、及びアラミド（ａｒａｍｉｄ ｆｉｂｅｒ）からなる群より選択されることができる。
【００１５】
さらに、前記異型断面複合繊維は、低融点ポリエチレンテレフタレート繊維、ポリプロピレン繊維、及びポリエチレンからなる群より選択される１つ以上を含み、芯鞘（ｓｈｅａｔｈ／ｃｏｒｅ）構造であり得る。
【００１６】
そして、前記異型度（α）は、下記一般式（１）で表し、繊維断面における周縁の長さ（Ｐ）は１４０〜１８０μｍ、繊維断面面積（Ａ）は２８０〜１５００μｍ２のものであり得る。
【数１】
2017197894.tif 000003
【発明の効果】
【００１７】
本発明による自動車の外装用不織布ボードは、異型断面糸を使用することで比表面積が広くなって繊維間の接着効率が向上し、バルキー性及び繊維の比表面積が大きいため、加熱時に熱伝達がうまく行われて熱成形性が改善されて機械的物性に優れる。
【００１８】
また、向上した剛性により不織布の面密度が低減して軽量化が可能となり、吸遮音性能に優れるという効果を持つ。
【図面の簡単な説明】
【００１９】
【図１】異型断面基材繊維及び異型断面複合繊維の八葉型、Ｗ型、中空型、扁平型、及び星型の断面形状を示す図面である。
【発明を実施するための形態】
【００２０】
以下、本発明の実施の形態について、詳細に説明する。
【００２１】
本発明は、多様な変更を加えることができ、多様な実施例を有することができるため、特定の実施例を図面に例示して詳細に説明することにする。しかし、これは本発明を特定の実施形態にだけ限定しようとするものではなく、本発明の思想及び技術範囲に含まれる全ての変更、均等物ないし代替物を含むものと理解すべきである。本発明の説明において公知技術に関する具体的な説明が本発明の要旨をかえって不明にすると判断される場合、公知構成及び機能に関する説明は省略する。
【００２２】
本発明は、異型断面基材繊維及び異型断面複合繊維を含んで構成され、前記異型断面基材繊維は５０重量％以上含まれ、前記異型断面繊維または異型断面複合繊維は線密度が６〜１５Ｄｅで、異型度（α）は１．３〜３．０の自動車の外装用不織布ボードを提供する。
【００２３】
以下、本発明の具体的な実施例による自動車の外装用不織布ボードについて詳細に説明する。
【００２４】
従来技術は、繊維断面が円形であるため、繊維間の接触面が小さくて結束力の向上に限界があり、成形のための加熱時に生地のバルキー性が小さくて一定温度の条件下で処理すると、ウェブ（ｗｅｂ）表面だけが溶融し、中層部は繊維状のまま残るようになって結果的に強度が低下するという問題があった。
【００２５】
そのため、本発明者らは、不織布ボードで使用する基材繊維と接着繊維として特定の線密度範囲及び異型度範囲を有する異型断面繊維を使用する場合、バルキー性及び繊維比表面積が大きいため、加熱時に熱伝達がうまく行われて熱成形性が改善されて機械的物性に優れるようになり、向上した剛性により不織布の面密度が低減して軽量化が可能となり、吸遮音性能が向上できるという点を実験から確認して本発明を完成した。
【００２６】
本発明の一実施形態によれば、異型断面基材繊維及び異型断面複合繊維を含んで構成され、前記異型断面基材繊維は５０重量％以上含まれ、前記異型断面繊維または異型断面複合繊維は線密度が６〜１５Ｄｅで、異型度は１．３〜３．０の自動車の外装用不織布ボードを提供することができる。
【００２７】
本発明では、一般の円形断面繊維に比べて表面積が２〜５倍水準で、さらに広い異型断面繊維を繊維素材として使用することができる。
【００２８】
一般的に、音波は特定材料と摩擦すると、粘性損失が発生するようになり、これは音波の機械的エネルギが熱エネルギに変換されて、結局騒音が減少する結果を招くようになる。このような物理的現象に基づき、本発明で用いられる異型断面繊維は、一般の円形断面繊維とは異なり、不規則または規則的な形状の断面構造を有しており、音波の粘性損失が発生する繊維表面が相対的に極大化されるという長所があり、これは吸音及び遮音性能を向上させることができる。
【００２９】
さらに、既存のＰＥＴ繊維は円形断面を持っており、繊維間の結束が点接触により得られるが、異型断面繊維は比表面積が広くて繊維間の接着効率が向上して機械的物性を向上させることができる。また、バルキー性及び繊維比表面積が大きいため、加熱時に熱伝達がうまく行われて熱成形性が改善されて機械的物性が向上することができる。
【００３０】
また、上述した大面積の表面によって、異型断面繊維を用いた本発明の不織布ボードは従来の吸音材よりも面密度が低くなっても同等水準以上のＮＶＨ（Ｎｏｉｓｅ、Ｖｉｂｒａｔｉｏｎ ＆ Ｈａｒｓｈｎｅｓｓ）性能が得られ、車両の軽量化を達成でき、また、同じ面密度を持っている一般の円形断面繊維吸音材と比較してもさらに高い吸音性能を提供することができる。
【００３１】
一般的な合成繊維の断面は円形断面のものが大部分である。しかし、本発明で異型断面繊維は、紡糸口金を八葉型、Ｗ型、中空型、扁平型、十字型、三角形、星型などのように所望の形で製作して原糸の断面形状が紡糸口金の形状のように円形でなく、特定の形状を持っている繊維をいう。このような異型断面繊維は、一般的な円形断面繊維に比べて広い表面積を持っているため、音響物性において最も重要な一因子である音波粘性損失が発生する物体表面が極大化し、これは吸音及び遮音性能を向上させる効果を提供する。
【００３２】
異型断面の具体的な形状は、八葉型、Ｗ型、中空型、扁平型、十字型、三角形、及び星型があり、好ましくはＷ型、八葉型であり、求められる機械的物性及び吸音性能を考慮して選択されることができる。図１は、異型断面基材繊維及び異型断面複合繊維の八葉型、Ｗ型、中空型、扁平型、及び星型の断面形状を示す図である。
【００３３】
また、異型断面基材繊維は、ポリエチレンテレフタレート（ｐｏｌｙｅｔｈｙｌｅｎｅｔｅｒｅｐｈｔｈａｌａｔｅ）、ポリプロピレン（ｐｏｌｙｐｒｏｐｙｌｅｎｅ）、ナイロン、アクリル、ビスコースレーヨン（ｖｉｓｃｏｓｅ ｒａｙｏｎ）、及びアラミド（ａｒａｍｉｄ ｆｉｂｅｒ）からなる群より選択される溶融紡糸が可能な繊維を使用でき、大量生産性及び熱安定性を考慮した時、ポリエチレンテレフタレートまたはナイロンが好ましい。
【００３４】
さらに、異型断面繊維間の接着のために用いられる接着繊維には繊維形態が用いられるが、好ましくは低融点ポリエチレンテレフタレート繊維が挙げられ、ポリプロピレン繊維なども使用してもよい。具体的には、前記異型断面複合繊維は、低融点ポリエチレンテレフタレート繊維、ポリプロピレン繊維、及びポリエチレンからなる群より選択される１つ以上を含み、芯鞘（ｓｈｅａｔｈ／ｃｏｒｅ）構造であり得る。低融点ポリエチレンテレフタレートは、芯鞘構造で溶融温度が１８０℃以下の無定形及び結晶形からなる群から選択された１つで構成されるシース部分と溶融温度が２５０℃以上の結晶形からなるコア部分が複合紡糸された繊維であることを特徴とし、部品の成形時に溶融されて繊維を相互結合させて不織布ボードの形状を維持する役割をする。
【００３５】
本発明では異型断面基材繊維含量が５０重量％未満であれば、機械的物性が低下するため、全体不織布ボードの５０重量％以上含むことが好ましい。
【００３６】
一方、異型断面繊維及び異型断面複合繊維の線密度は６〜１５Ｄｅ（ｄｅｎｉｅｒ）が好ましい。線密度が６Ｄｅ未満であればそれぞれの繊維の引張モジュラスが低くなるため、最終不織布の剛性が低下し、１５Ｄｅを超えると同じ面密度の不織布で繊維個体数が低くなるため、不織布の機械的物性が低下するからである。
【００３７】
そして、異型断面繊維及び異型断面複合繊維の異型度は１．３〜３．０のものが好ましい。異型度が１．３未満であれば円形に対して表面積の増大効果が微々たるものとなるため、機械的物性の向上効果が低く、３．０を超えるとクリンプ数が少なくなるため、繊維間の接触点が低下して機械的物性が低下するからである。
【００３８】
前記異型度（α）は下記一般式（１）で表し、繊維断面における周縁の長さ（Ｐ）は１４０〜１８０μｍ、繊維断面面積（Ａ）は２８０〜１５００μｍ２のものである。
【数２】
2017197894.tif 000004
【００３９】
本発明で前記八葉型断面繊維は、断面における周縁の長さ（Ｐ）１４０〜１８０μｍ、断面面積（Ａ）２８０〜１５００μｍ２の範囲内で異型度（α）の値が１．３〜３．０範囲であることを使用することが好ましい。異型度（α）は前記一般式（１）で表す。
【００４０】
この際、繊維断面における周縁の長さ（Ｐ）は１４０μｍ未満であれば、繊維の比表面積が減少して吸音及び遮音性能の改善効果が不充分で、繊維厚さの減少によって熱成形時の収縮が頻繁であるという問題があり、１８０μｍを超えると、繊維の線密度が増加するが、これは特定の面密度の不織布内に繊維個体数が減少することを意味し、それによって吸音及び遮音性能の改善効果を減少させ、繊維間の孔隙が多すぎるようになって熱成形後の剛性が低下するという問題があるため、前記範囲内のことを使用することが好ましい。
【００４１】
さらに、繊維断面面積（Ａ）は２８０μｍ２未満であれば、八葉型断面形状の紡糸口金を製造するとき、製造工程が困難で、紡糸後、実際繊維の八葉型断面構造があまり得られないという問題があり、１５００μｍ２を超えると、繊維デニールの増加及び紡糸速度の低下によって非経済的で、フェルト内の繊維間の孔隙が多すぎて、熱成形時の収縮過多及び剛性低下の問題があるため、前記範囲内のものを使用することが好ましい。
【００４２】
本発明の他の実施形態による自動車の外装用不織布ボードの製造方法は、断面基材繊維と異型断面複合繊維が含まれた繊維集合体をニードルパンチ工程または熱接着工程により不織布の形態で成形して製造し、前記異型断面基材繊維は５０重量％以上含まれ、前記異型断面繊維または異型断面複合繊維は線密度が６〜１５Ｄｅで、異型度（α）は１．３〜３．０のものであり得る。
【００４３】
本発明の不織布ボードの製造工程は、通常の不織布ボード部品の成形工程と同一である。ニードルパンチされた生地をオーブンで予熱して冷間金型を用いて部品を成形するか、熱間金型を用いて直接成形する。
【００４４】
以下、本発明の好ましい実施例を添付図面を参照して詳細に説明する。ただし、これら実施例はただ本発明を例示するためのもので、本発明の範囲がこれら実施例によって制限されることはない。
【００４５】
実施例１
異型断面基材繊維としてＰＥＴ繊維と、低融点ＰＥＴ繊維を含む異型断面複合繊維を６：４の重量比となるように使用して通常の熱接着不織布の生産工程で厚さ２ｍｍ、面密度１２００ｇ／ｍ２の不織布ボードを製造した。
【００４６】
前記異型断面基材繊維、異型断面複合繊維は、Ｗ状の紡糸口金を用いて溶融紡糸により製造したＷ状断面の繊維を使用し、捲縮数（ｎｕｍｂｅｒ ｏｆ ｃｒｉｍｐ）９．８個／ｉｎｃｈ、異型度は２．６、線密度が７Ｄｅのものを使用した。
【００４７】
実施例２
異型断面基材繊維としてＰＥＴ繊維と、低融点ＰＥＴ繊維を含む異型断面複合繊維を６：４の重量比となるように使用して通常の熱接着不織布の生産工程で厚さ２ｍｍ、面密度１２００ｇ／ｍ２の不織布ボードを製造した。
【００４８】
前記異型断面基材繊維、異型断面複合繊維は、Ｗ状の紡糸口金を用いて溶融紡糸により製造したＷ状断面の繊維を使用し、捲縮数９．８個／ｉｎｃｈ、異型度は２．６のものを使用し、異型断面基材繊維は線密度が１４Ｄｅ、異型断面複合繊維は線密度が７Ｄｅのものを使用した。
【００４９】
実施例３
異型断面基材繊維としてＰＥＴ繊維と、低融点ＰＥＴ繊維を含む異型断面複合繊維を６：４の重量比となるように使用して通常の熱接着不織布の生産工程で厚さ２ｍｍ、面密度１２００ｇ／ｍ２の不織布ボードを製造した。
【００５０】
前記異型断面基材繊維、異型断面複合繊維は、Ｗ状の紡糸口金を用いて溶融紡糸により製造したＷ状断面の繊維を使用し、捲縮数９．８個／ｉｎｃｈ、異型度は２．０のものを使用し、異型断面基材繊維は線密度が１４Ｄｅ、異型断面複合繊維は線密度が７Ｄｅのものを使用した。
【００５１】
実施例４
異型断面基材繊維としてＰＥＴ繊維と、低融点ＰＥＴ繊維を含む異型断面複合繊維を６：４の重量比となるように使用して通常の熱接着不織布の生産工程で厚さ２ｍｍ、面密度１２００ｇ／ｍ２の不織布ボードを製造した。
【００５２】
前記異型断面基材繊維、異型断面複合繊維は、Ｗ状の紡糸口金を用いて溶融紡糸により製造したＷ状断面の繊維を使用し、捲縮数９．８個／ｉｎｃｈ、異型度は２．０のものを使用し、異型断面基材繊維は線密度が１４Ｄｅ、異型断面複合繊維は線密度が１４Ｄｅのものを使用した。
【００５３】
比較例１
円形ＰＥＴ繊維を使用して通常の熱接着不織布の生産工程で厚さ２ｍｍ、面密度１２００ｇ／ｍ２の不織布ボードを製造した。
【００５４】
比較例２
円形ＰＥＴ繊維と、低融点ＰＥＴ繊維を含む円形断面複合繊維を６：４の重量比となるように使用して通常の熱接着不織布の生産工程で厚さ２ｍｍ、面密度１２００ｇ／ｍ２の不織布ボードを製造した。前記繊維は捲縮数９．８個／ｉｎｃｈで、前記円形ＰＥＴ繊維は線密度が７Ｄｅ、前記円形断面複合繊維は線密度が４Ｄｅのものを使用した。
【００５５】
比較例３
Ｗ型ＰＥＴ繊維を使用して通常の熱接着不織布の生産工程で厚さ２ｍｍ、面密度１２００ｇ／ｍ２の不織布ボードを製造した。
【００５６】
前記Ｗ型ＰＥＴ繊維は、捲縮数６．８個／ｉｎｃｈ、異型度は３．５、線密度が７Ｄｅのものを使用した。
【００５７】
比較例４
Ｗ型ＰＥＴ繊維を使用して通常の熱接着不織布の生産工程で厚さ２ｍｍ、面密度１２００ｇ／ｍ２の不織布ボードを製造した。
【００５８】
前記Ｗ型ＰＥＴ繊維は、捲縮数１０．３個／ｉｎｃｈ、異型度は１．２、線密度が７Ｄｅのものを使用した。
【００５９】
比較例５
Ｗ型ＰＥＴ繊維を使用して通常の熱接着不織布の生産工程で厚さ２ｍｍ、面密度１２００ｇ／ｍ２の不織布ボードを製造した。
【００６０】
前記Ｗ型ＰＥＴ繊維は、捲縮数９．８個／ｉｎｃｈ、異型度は２．６、線密度が４Ｄｅのものを使用した。
【００６１】
比較例６
Ｗ型ＰＥＴ繊維を使用して通常の熱接着不織布の生産工程で厚さ２ｍｍ、面密度１２００ｇ／ｍ２の不織布ボードを製造した。
【００６２】
前記Ｗ型ＰＥＴ繊維は、捲縮数９．８個／ｉｎｃｈ、異型度は２．６、線密度が１５Ｄｅのものを使用した。
【００６３】
比較例７
Ｗ型ＰＥＴ繊維と、低融点ＰＥＴ繊維を含む円形断面複合繊維を６：４の重量比となるように使用して通常の熱接着不織布の生産工程で厚さ２ｍｍ、面密度１２００ｇ／ｍ２の不織布ボードを製造した。
【００６４】
前記Ｗ型ＰＥＴ繊維は、捲縮数９．８個／ｉｎｃｈ、異型度は２．６、線密度が７Ｄｅのものを使用した。
【００６５】
実験例
ＩＳＯ １７８ Ｍｅｔｈｏｄ Ａにより評価した屈曲弾性率、ＩＳＯ ５２７−４ Ｔｙｐｅ ２により評価した引張強度、ＩＳＯ ３５４により評価した吸音率、及びＩＳＯ６６０３−２により評価した衝撃強度を下記表１に示す。
【００６６】
本発明による実施例１〜４は、比較例に比べて屈曲弾性率、引張強度、衝撃強度など機械的物性に優れ、平均吸音率も高いことが分かった。
【００６７】
本発明による自動車の外装用不織布ボードは、異型断面糸を使用することによって比表面積が広くて繊維間の接着効率が向上し、バルキー性及び繊維比表面積が大きいため、加熱時の熱伝達がうまく行われて熱成形性が改善されて機械的物性に優れ、向上した剛性により不織布の面密度が低減して軽量化が可能となり、吸遮音性能に優れるという効果を持つ。
【００６８】
【表１】
2017197894.tif 000005
【００６９】
以上、本発明の特定の部分を詳細に記述したが、当業界の通常の知識を有する者にとって、このような具体的技術は単に好ましい実施様態であるだけで、これによって本発明の範囲が制限されることはない点は明白である。したがって、本発明の実質的な範囲は添付した請求項とそれらの等価物によって定義される。
【図１】
2017197894.tif 000008